(57)【要約】 【課題】  陽極リード線の断面積を大きくし、抵抗値の低い銅系素材を陽極端子に使用した場合においても、組立製造工程において各種負荷に十分に耐える溶接強度を保ち、漏れ電流特性やＥＳＲ特性が劣化することなく低ＥＳＲ化を可能にする固体電解コンデンサを提供すること。【解決手段】  弁作用金属からなる陽極体と陽極体の表面に形成された誘電体層と該誘電体層に接して形成された固体電解質層と該固体電解質層に接して形成された陰極層と前記陽極体の一端を引き出してなる陽極リード線２とから構成されたコンデンサ素子１において、陽極リード線２の陽極端子との接続部分の一部分に引き出し方向に直交する方向の溝７を設けている。そして溝７より先の部分が陽極端子との溶接部６となっている。【選択図】  図１
2008305824.tif 000002
【特許請求の範囲】
【請求項１】
弁作用金属からなる陽極体と該陽極体の表面に形成された誘電体層と該誘電体層に接して形成された固体電解質層と該固体電解質層に接して形成された陰極層と前記陽極体の一端を引き出してなる陽極リード線とから構成されたコンデンサ素子と、前記陽極リード線に接続された陽極端子と、前記陰極層に接続された陰極端子とからなる固体電解コンデンサにおいて、前記陽極リード線の前記陽極端子との接続部分の一部分に前記引き出し方向に直交する方向の溝を設けたことを特徴とする固体電解コンデンサ。
【請求項２】
前記陽極端子は、その先端が前記陽極リード線の溝が形成された部分に位置し、前記陽極リード線の溝が形成された部分より先端の部分において前記陽極リード線と重ね合わされて抵抗溶接されることを特徴とする請求項１記載の固体電解コンデンサ。
【請求項３】
前記陽極リード線の形状は、平板形の形状または断面が楕円形状であることを特徴とする請求項１または２記載の固体電解コンデンサ。
【発明の詳細な説明】
【技術分野】
【０００１】
本発明は、固体電解コンデンサに関し、特にその陽極リード線と陽極端子との接続構造に関するものである。
【背景技術】
【０００２】
近年、電子機器の高速化、デジタル化に伴い、これら機器に使用される固体電解コンデンサにおいては大容量化と高周波領域でのＥＳＲ（等価直列抵抗）の低減が要求されている。
【０００３】
図４に、従来の固体電解コンデンサの一例の断面図を示す。通常、固体電解コンデンサは、弁作用金属の焼結体からなる陽極体１１と陽極体１１の表面に形成された誘電体層と誘電体層に接して形成された固体電解質層１２と固体電解質層１２に接して形成された陰極層１３と陽極体１１の一端を引き出してなる陽極リード線５０とから構成されたコンデンサ素子５１を有しており、陽極リード線５０の先端には溶接などの機械的接続によって陽極端子５２が接続されている。コンデンサ素子５１の外表面の陰極層１３には、導電接着剤を介して平板状の陰極端子４が接続されている。
【０００４】
このように端子の接続が行われた後、外装樹脂部５が成型金型等により形成される。その後、固体電解コンデンサのリード成形工程においては、外装樹脂部５より引き出された陽極端子５２、陰極端子４は金型等により所定の形状に切断、成形が行われる。すなわち、陽極端子５２、陰極端子４は外装樹脂部５を基準とし、外装樹脂部５に沿うように曲げ成形される。成形時は、複数回に分離された曲げ金型を使用し、曲げ箇所別に順次成形を実施する。従来の固体電解コンデンサの陽極リード線と陽極端子との接続工程の一例が特許文献１に記載されている。
【０００５】
【特許文献１】特開２００４−３１１９７６号公報
【発明の開示】
【発明が解決しようとする課題】
【０００６】
上述のような従来の固体電解コンデンサでは、高周波領域でのＥＳＲ値を下げるために、固体電解質層１２や陰極層１３の形状を大きくして静電容量を大きくしたり、陽極端子５２や陰極端子４に抵抗値の低い銅系素材を使用したり、また、陽極リード線５０の径を太くしたりしている。さらに、複数の陽極体、陽極リード線を設けることで全体として陽極リード線の断面積を増やし抵抗を低減する方法がある。
【０００７】
コンデンサ素子５１や陽極端子５２、陰極端子４の基本的な形状や材料は変えずにＥＳＲ特性値を下げようとした場合、一番簡単で他の特性に影響を及ぼさない方法は陽極リード線５０の径を太くする方法である。陽極リード線５０を太くすることで断面積が大きくなるため陽極リード線５０の線抵抗を下げることができる。また、陽極体１１、誘電体層、固体電解質層１２の間のそれぞれの接触面積が増えるため接触抵抗も低減することができる。
【０００８】
しかし、従来の固体電解コンデンサでは、陽極リード線５０の径を太くすると組立製造工程において陽極リード線５０を切断する時にかかる負荷が増加してしまう。このため、切断時に応力を受けた陽極リード線５０及び一体となっている陽極体１１を通して固体電解質層１２や誘電体層に応力が加わり、その応力印加部分でダメージや位置ズレが発生し、漏れ電流特性やＥＳＲ特性に影響を及ぼし特性が劣化する。実際に通常の円形断面の陽極リード線の線径は上記の切断時の影響のため一定寸法（約０．５ｍｍ）以上にすることはできない。
【０００９】
なお、陽極リード線を複数本にした場合、１本の断面積が同じでも合計の断面積が大きくなるため全体として抵抗は下げることができるが、切断工程において外部からの応力が加わる回数は複数回に増えてしまい特性が劣化する可能性も大きくなる。    
【００１０】
上記の切断時の負荷を低減する方法としては、陽極リード線の断面積は同じにして、通常は円形である断面形状を潰して楕円形状とすること、さらに扁平な平板状の陽極リード線とすることが考えられる。これにより切断厚さは減少するので切断時の負荷が減少し、陽極リード線にかかる応力も減少する。図５はコンデンサ素子５１の陽極リード線の形状を示す斜視図であり、図５（ａ）は通常の円形断面形状の陽極リード線５０、図５（ｂ）は線径を太くして扁平化した平板状の陽極リード線６０を示す。
【００１１】
しかし、このように陽極リード線を平板状にした場合、陽極リード線５０と陽極端子５２の接続工程において新たな問題が生ずる。第一の問題は、上記接続には一般的に抵抗溶接が用いられるので、扁平な形状では陽極リード線５０と陽極端子５２を重ね合わせ電流を流した場合に電極などの接触面積が大きくなるため接触抵抗が小さくなってしまい、溶融のための十分な加熱が得られないという問題である。図６は陽極リード線と陽極端子の抵抗溶接による接続工程を説明するための断面図であり、陽極リード線６０が陽極端子５２と重ね合わされ、溶接機の溶接電極８と９の間に挟まれて電流が印加され加熱される。このとき、溶接電極８と陽極リード線６０、陽極リード線６０と陽極端子５２、および溶接電極９と陽極端子５２の間の各接触抵抗はそれぞれ小さくなり、陽極リード線６０と陽極端子５２の溶融が安定して行えない。特に陽極端子５２に抵抗の低い銅系素材を使用した場合には接触抵抗がさらに小さくなるため安定な接続は見込めない。各溶接用電極にそれぞれの素材がくっついてしまう現象も発生する。実際にこのように単に陽極リード線を扁平にしただけでは上記のように溶接強度が不安定になる傾向が現れるので陽極リード線の元の線径は０．５ｍｍ程度以上にはできない。
【００１２】
第二の問題は、陽極リード線６０と陽極端子５２は面接触となるため陽極リード線６０と陽極端子５２との接触圧力が大きな面積に分散し、陽極端子５２に対する陽極リード線６０の十分な沈み込みが見込めないためアンカー部分が得られないことである。このため陽極リード線６０と陽極端子５２との接続部は後の陽極端子の曲げ工程などでその負荷に耐える接続強度が得られないことになる。上記の沈み込みを得ようとする場合、溶接時の陽極リード線６０と陽極端子５２との密着圧力を上げる方法があるが、この場合、逆に陽極リード線６０と陽極端子５２との接触抵抗が小さくなるため溶接時の溶融は少なくなり、やはり十分な接続強度は得にくくなる。
【００１３】
第三の問題は、上記のような接触抵抗が低い溶接では接触面の発熱を得るために溶接電流値を上げなくてはならなく、このような大電流の溶接ではスパークが発生しやすく、スパークにより陽極端子５２の銅系素材がチップ状に溶融し飛散することである。この溶融したチップは陽極リード線６０と陽極端子５２の接合面に水平に飛散し、コンデンサ素子に付着してしまう。この結果、固体電解コンデンサの漏れ電流特性が劣化する。
【００１４】
従って、本発明の課題は、上記の問題を解決し、固体電解コンデンサにおいて、陽極リード線の断面積を大きくし、抵抗値の低い銅系素材を陽極端子に使用した場合においても、組立製造工程において各種負荷に十分に耐える溶接強度を保ち、漏れ電流特性やＥＳＲ特性が劣化することなく低ＥＳＲ化を可能にする固体電解コンデンサを提供することである。
【課題を解決するための手段】
【００１５】
上記課題を達成するため、本発明の固体電解コンデンサは、弁作用金属からなる陽極体と該陽極体の表面に形成された誘電体層と該誘電体層に接して形成された固体電解質層と該固体電解質層に接して形成された陰極層と前記陽極体の一端を引き出してなる陽極リード線とから構成されたコンデンサ素子と、前記陽極リード線に接続された陽極端子と、前記陰極層に接続された陰極端子とからなる固体電解コンデンサにおいて、前記陽極リード線の前記陽極端子との接続部分の一部分に前記引き出し方向に直交する方向の溝を設けたことを特徴とする。
【００１６】
前記陽極端子は、その先端が前記陽極リード線の溝が形成された部分に位置し、前記陽極リード線の溝が形成された部分より先端の部分において前記陽極リード線と重ね合わされて抵抗溶接されてもよく、また、前記陽極リード線の形状は、平板形の形状または断面が楕円形状であることが望ましい。
【００１７】
上述のように、本発明では、線径の太い陽極リード線を用いた場合、それを平板形の形状または断面を楕円形状となるよう潰し加工し、かつ、陽極端子との接続部分の一部分に引き出し方向に直交する方向の溝を設けることにより、溶接領域を限定して溶接時の接触抵抗値を高めことにより溶接状態の安定性を改善すると同時にその溝をアンカーとして作用させることにより接続強度を改善し、上記の課題の解決をはかったものである。
【発明の効果】
【００１８】
以上のように、本発明によれば、陽極リード線の断面積を大きくし、抵抗値の低い銅系素材を陽極端子に使用した場合においても、組立製造工程において各種負荷に十分に耐える溶接強度を保ち、漏れ電流特性やＥＳＲ特性が劣化することなく低ＥＳＲ化を可能にする固体電解コンデンサが得られる。
【発明を実施するための最良の形態】
【００１９】
次に、本発明に係る固体電解コンデンサの実施の形態について図面を参照して説明する。
【００２０】
図１は、本発明による固体電解コンデンサの一実施の形態に使用するコンデンサ素子の斜視図であり、陽極リード線の構造を示す図である。図１は、図４の従来の固体電解コンデンサと同様に、弁作用金属からなる陽極体と陽極体の表面に形成された誘電体層と該誘電体層に接して形成された固体電解質層と該固体電解質層に接して形成された陰極層と前記陽極体の一端を引き出してなる陽極リード線とから構成されたコンデンサ素子１を示しているが、ここでは、その陽極リード線２の陽極端子との接続部分の一部分に引き出し方向に直交する方向の溝７を設けている。そして溝７より先の部分が陽極端子との溶接部６となっている。
【００２１】
コンデンサ素子１の成形においては、断面積が円形状の弁作用金属の焼結体で成形された線を加工により平板形の形状または断面を楕円形状に成形し、それを陽極体および陽極リード線として使用する。この成形においては例えば成形金型等を使用する。その後、表面に誘電体層を形成し、コンデンサ素子１の成形金型にセットして固体電解質層となる粉末を挿入して圧縮成形を行い、陰極層形成などの素子形成工程を経てコンデンサ素子１の組立を完了する。
【００２２】
次に、コンデンサ素子１は陽極リード線２を規定寸法に切断し、陽極リード線２と陽極端子を抵抗溶接によって、電気的に且つ機械的に接続を行う。本実施の形態においては、このとき、陽極リード線２の先端付近の陽極端子との接続部分の一部分には溝７が設けられている。この溝７の成形方法については、例えば陽極リード線２の切断時に溝７が形成される部分を押圧すること、または溝７の部分に切り込みを入れることなどにより、切断と同時に溝形成を行う方法がある。
【００２３】
陽極リード線２の溝７から切断端面までの部分である溶接部６の長さについては、溶接時に陽極端子と重ね合わせたときに最適な溶接条件が得られるような長さとなるように設定し、また、溶接時には陽極リード線２と陽極端子を重ねたときに、陽極端子の先端が溝７の中に位置するように設定する。
【００２４】
図２は、本実施の形態の陽極リード線と陽極端子の抵抗溶接による接続工程を説明するための断面図である。陽極リード線２が陽極端子３と重ね合わされ、溶接機の溶接電極８と溶接電極９の間に挟まれて電流が印加され加熱される。本実施の形態では陽極リード線２と陽極端子３は陽極リード線２の溶接部６の部分だけ重ね合わされているので両者の間の接触面積が少なく、図６に示した従来の場合よりその接触抵抗が高くなる。また、図２に示すように溶接電極８、９を陽極リード線２の先端側に配置し、陽極リード線２と溶接部６の部分のみで接触するように配置することで、溶接電極８、９と陽極リード線２、および陽極端子３との接触面積も従来の図６の場合より小さくなり、さらに溶接電流は溝７で一部がブロックされるため、抵抗値が上昇して抵抗溶接に必要な安定した発熱が得られる。陽極端子３に銅系の材料を用いた場合の抵抗溶接においても安定して溶接を行うことができる。
【００２５】
また、陽極リード線２は先端の溶接部６のみで陽極端子３と接触し接触圧力が分散しないため溶接部６は陽極端子３内にクサビの様に埋め込まれてしまう。また、溝７の側にはみ出した陽極端子３の先端部は抵抗溶接時には接触圧力がかかっていないため、抵抗溶接時の発熱により陽極リード線２の溝７の部分に溶け込んでしまう。この両方の効果により、図２に示すような陽極リード線２と陽極端子３との間の噛み合わされたアンカー構造が得られ、従来の接触状態での抵抗溶接では実現できない強い接続強度が得られる。
【００２６】
上述のように低ＥＳＲ化のため陽極端子３の母材に銅系素材を使用する場合、抵抗溶接では、陽極リード線と陽極端子との接触抵抗が低くなるため、接触面の発熱を得るために溶接電流値を上げる必要があり、このとき従来の溶接状態ではスパークにより溶融飛散したチップがコンデンサ素子に付着する結果、固体電解コンデンサの漏れ電流特性が劣化する。
【００２７】
一方、本実施の形態では陽極端子の先端は溝７の中に流れ込むように溶融するので、そこから飛散するチップは溝７のコンデンサ素子１側の壁により防御され、溝７よりコンデンサ素子１側へのチップの飛散を防ぐことができる。この結果、漏れ電流特性は抵抗溶接前後で劣化することがない。
【００２８】
図３は、上記の工程により形成された本実施の形態の固体電解コンデンサの断面図を示す。コンデンサ素子１の外側全周面に陰極層１３が形成されており、この陰極層１３と陰極端子４を導電性接着剤により電気的に接続する。その後、外装樹脂により全体を覆い成形し外装樹脂部５を形成する。この後は従来と同様な方法で陽極端子３、陰極端子４を所定寸法にて切断、成形し最終形状を得る。
【００２９】
以上のように、本発明により陽極リード線の断面積を大きくし、抵抗値の低い銅系素材を陽極端子に使用した場合においても、組立製造工程において各種負荷に十分に耐える溶接強度を保ち、漏れ電流特性やＥＳＲ特性が劣化することなく低ＥＳＲ化を可能にする固体電解コンデンサが得られる。
【００３０】
なお、本発明は、上述の実施の形態に限定されるものではないことは言うまでもなく、本発明に使用する陽極リード線、陽極端子の材料や形状および溝の形状などは目的に合わせて任意に設計することができる。
【図面の簡単な説明】
【００３１】
【図１】本発明による固体電解コンデンサの一実施の形態に使用するコンデンサ素子の斜視図、陽極リード線の構造を示す図。
【図２】本実施の形態の陽極リード線と陽極端子の抵抗溶接による接続工程を説明するための断面図。
【図３】本実施の形態の固体電解コンデンサの断面図。
【図４】従来の固体電解コンデンサの一例の断面図。
【図５】従来のコンデンサ素子の部分の陽極リード線の形状を示す斜視図、図５（ａ）は円形断面形状の陽極リード線を示す斜視図、図５（ｂ）は平板状の陽極リード線を示す斜視図。
【図６】従来の陽極リード線と陽極端子の抵抗溶接による接続工程を説明するための断面図。
【符号の説明】
【００３２】
１、５１    コンデンサ素子
２、５０、６０    陽極リード線
３、５２    陽極端子
４    陰極端子
５    外装樹脂部
６    溶接部
７    溝
８，９    溶接電極
１１    陽極体
１２    固体電解質層
１３    陰極層
【図１】
2008305824.tif 000003
【図２】
2008305824.tif 000004
【図３】
2008305824.tif 000005
【図４】
2008305824.tif 000006
【図５】
2008305824.tif 000007
【図６】
2008305824.tif 000008